(57)【要約】【課題】積層加工、コーティング加工などの二次加工を施すことなしに水洗トイレでの便を採取するまでの耐水性と、そのまま流した際にも配管詰まりが発生しないような水分散性を有する安価な採便用便受けシートを提案する。【解決手段】採便用便受けシートを製造するにおいて、木材パルプ等の天然系繊維にマーセル化パルプとレーヨンまたはその一方を含有させることにより、紙の密度を０．７ｇ／ｃｍ３以下とし、サイズ剤を湿式抄紙により内添する。コブサイズ度（ＪＩＳ  Ｐ  ８１４０）が１０〜３０ｇ／１０秒となるようサイズ剤を内添することにより、便を浮かせることのできる時間の指標である水没時間が３分以上となる耐水性と、排水時に配管詰まりを生じさせないため、ほぐれやすさ（ＪＩＳ  Ｐ  ４５０１  ４．５）が３０〜２００秒となる水分散性とを有するようにすることができる。サイズ剤を絶乾パルプ重量当り有効成分として０．０１〜１％内添するすることにより、水没時間が３分以上となる耐水性と、ほぐれやすさが３０〜２００秒となる水分散性とを有するようにすることができる。【特許請求の範囲】
【請求項１】
木材パルプ等の天然系繊維にマーセル化パルプとレーヨンまたはその一方を含有させることにより、紙の密度を０．７ｇ／ｃｍ３以下とし、サイズ剤を湿式抄紙により内添したことを特徴とする採便用便受けシート。
【請求項２】
ＪＩＳ  Ｐ  ８１４０によるコブサイズ度が１０〜３０ｇ／１０秒となるようサイズ剤を内添することにより、水没時間（便を浮かせることのできる時間の指標）が３分以上となる耐水性と、ＪＩＳ  Ｐ  ４５０１  ４．５によるほぐれやすさが３０〜２００秒となる水分散性を有することを特徴とする請求項１記載の採便用便受けシート。
【請求項３】
サイズ剤を絶乾パルプ重量当り有効成分として０．０１〜１％内添するすることにより、水没時間（便を浮かせることのできる時間の指標）が３分以上となる耐水性と、ＪＩＳ  Ｐ  ４５０１  ４．５によるほぐれやすさが３０〜２００秒となる水分散性とを有することを特徴とする請求項１記載の採便用便受けシート。
【発明の詳細な説明】
【０００１】
【発明の属する技術分野】
本願発明は、水洗トイレ等の水たまりに一時的に浮かべて試料（便）を採取したあと、そのまま水とともに流すことができる採便用便受けシートに関するものである。
【０００２】
【従来の技術及び発明が解決しようとする課題】
医学的諸検査のために行われる採便は、水洗トイレの水たまりに採便用便受けシートを浮かべて行われる場合が多く、この場合、採便用便受けシートとしては、試料採取までの適度の耐水性と試料採取後の適度の水分散性が求められる。
【０００３】
従来公知の採便用便受けシートの中には、このような要求に対応するために、水溶紙に耐水処理剤を塗布する方法（たとえば、特開平１０−６８７２６号公報）、水溶性フィルムに水分散性紙を積層する方法（たとえば、特開平１０−２２７７８７号公報）、繊維状のカルボキシアルキルセルロースを含有する基紙に、アルカリ化剤と、アルカリ化剤と相溶性を有するサイズ剤を含浸塗工する方法（たとえば、特開２００１−２８９７４６号公報）などが提案されている。
【０００４】
これらの各方法は、それなりの効果を奏するものであろうと考えられるが、一方、いずれも、各種の二次加工を要するものであってコスト面で問題があるのではないか、と考えられる。
【０００５】
本願発明は、このような積層加工、コーティング加工などの二次加工を施すことなしに水洗トイレでの便を採取するまでの耐水性と、そのまま流した際にも配管詰まりが発生しないような水分散性を有する安価な採便用便受けシートを提案することを目的とするものである。
【０００６】
【課題を解決するための手段】
本願発明は、上記の目的を達成するためになされたもので、採便用便受けシートの製造において、木材パルプ等の天然系繊維にマーセル化パルプとレーヨンまたはその一方を含有させることにより、紙の密度を０．７ｇ／ｃｍ３以下とし、サイズ剤を内添したことを第１の特徴とする。
【０００７】
第１の特徴に加えて、第２の特徴として、コブサイズ度（ＪＩＳ  Ｐ  ８１４０）が１０〜３０ｇ／１０秒となるようサイズ剤を内添することにより、水没時間（便を浮かせることのできる時間の指標）が３分以上となる耐水性と、ほぐれやすさ（ＪＩＳ  Ｐ  ４５０１  ４．５）が３０〜２００秒となる水分散性とを有するようにすることができる。
【０００８】
ここで水没時間の測定方法について説明する。タオル（約８００ｍｍ×約３００ｍｍ、風乾重量約９０ｇ）を長手方法に２回折り畳み、横方向に丸め、一旦水に浸けた後、重量２００ｇ±５ｇとなるまで固く絞る。直径約４５ｍｍ長さ約１６０ｍｍの円柱状になる。採便シート（２５７ｍｍ×３６４ｍｍ）を水に浮かせ、採便シートの中心に絞ったタオルを長手方法に寝かせて静かに置き、タオルを置いてからタオルの体積の半分が水面下に沈むまでの時間を測定し、水没時間とした。
【０００９】
又、上記第１及び第２の特徴をそなえた採便用便受けシートにおいて、第３の特徴として、サイズ剤を絶乾パルプ重量当り有効成分として０．０１〜１％内添することにより、水没時間が３分以上となる耐水性と、ＪＩＳ  Ｐ  ４５０１  ４．５によるほぐれやすさが３０〜２００秒となる水分散性とを有するようにすることができる。
【００１０】
天然系繊維としては、上記の木材パルプ（針葉樹晒クラフトパルプ、広葉樹晒クラフトパルプ等）のほか、非木材パルプ（ケナフ、麻、バガス、コットンリンター等）等がある。
【００１１】
本願発明の採便用便受けシートは、サイズ剤を適量内添させることにより、紙の密度を０．７ｇ／ｃｍ３以下としても、必要な浮力と、一定の耐水性（水没時間が３分間以上）及び水分散性（ほぐれやすさが３０〜２００秒）を達成することができるようになる。
【００１２】
本願発明を実施するにあたり、天然系繊維のフリーネス調整を行うには次のようにして行うことができる。
【００１３】
すなわち、抄紙原料（天然系繊維）をパルパーにて水と撹拌混合させたのち、互いに反対方向に回転する円盤の刃の間に通し（ダブルディスクリファイナー）繊維を毛羽立たせる（フィブリル化）事でフリーネスを調整する。また、この方法に限らず、他の方法にてフリーネスを調整してもよい。フリーネスは高いほど水分散性が良く、５００ｃｃ以上が望ましい。
【００１４】
本願発明に用いるマーセル化パルプとしては、次のようなものである。
【００１５】
すなわち、パルプ中のセルロースを水酸化ナトリウムにて処理し、セルロース中のグルコースの６位の−ＯＨ基を−ＯＮａ基に変えアルカリセルロースを生成させた（マーセル化）ものである。マーセル化パルプを配合することで抄紙性を確保しながら密度を低く押さえる事ができ、耐水性と水分散性を適度に有した紙が抄紙できる。また、マーセル化パルプと同様の嵩高性を有するものであれば、マーセル化パルプに限らず使用できる。レーヨンもマーセル化パルプと同様に嵩高性をもたらす事ができる。ただしレーヨンを使用した場合、便を浮かせることのできる時間を確保しにくくなるため注意が必要である。
【００１６】
本願発明で使用可能なサイズ剤としては、有効成分としてアルキルケテンダイマーやロジン等があるが、サイズ効果を有するものであれば成分は限定されるものではない。
【００１７】
【実施例】
次に、表１に示した本願発明の実施例と、その比較対象としての比較例について説明する。
【００１８】
【表１】
2004150911.tif 000002
【００１９】
※１）水没時間は下記の３段階にて評価した。
○：１８０秒を越える
△：１２０秒を越え１８０秒以下
×：１２０秒未満
【００２０】
※２）ほぐれやすさは下記の３段階にて評価した。
○：１００秒以下
△：１００秒を越え２００秒以下
×：２００秒を越える
【００２１】
※３）総合評価は、◎、○、△、×の４段階にて評価した。
【００２２】
比較例１
米坪を４５±２ｇ／ｍ２、マーセル化パルプの配合率を２５％としてサイズ剤を使用せずに抄紙したものである。サイズ性がないため、吸水性が高く、便を浮かせる事のできる時間が短く、良好に採便できないケースが生じる。
【００２０】
実施例１〜３
比較例１と同じく、米坪を４５±２ｇ／ｍ２、マーセル化パルプを２５重量％配合し、サイズ剤添加量を各種変えたものである。実施例２のサイズ剤（日本ＰＭＣ株式会社製  ＡＳ−２６３  有効成分濃度２０％）を絶乾パルプ重量当たり有効成分として０．１％添加したものが耐水性と分散性の両面で適しており、良好な結果であった。サイズ剤が少なすぎると便を浮かせられる時間が短くなり、逆に多すぎると分散しにくくなり排水時に配管詰まりを生じる危険が生じ、サイズ剤の添加量が重要なポイントであることを確認した。サイズ剤の添加量は絶乾パルプ重量当たり有効成分として０．０１〜１％が好ましく、さらに０．０５〜０．２％が好適である。
【００２１】
比較例２
マーセル化パルプは天然系繊維に比べて高価であり、低コスト化のため、マーセル化パルプ配合率を１０％とし、サイズ剤は絶乾パルプ重量当たり有効成分として０．０２％添加した。マーセル化パルプ配合率を低減しすぎると分散性が悪くなり、配管詰まりが生じやすくなる。
【００２２】
実施例４
マーセル化パルプの配合率を５０％として、密度を低くする事で浮力をアップさせ、便を浮かべることのできる時間を維持しながら、分散性向上を試みた。耐水性、分散性ともに好適な性能を有する事ができた。ただし、マーセル化パルプの配合率が多くなるほどコストが上昇する事となる。マーセル化パルプ配合率は５〜８０重量％が適しており、さらに１５〜５０重量％が好適である。密度は０．７ｇ／ｃｍ２以下が適している。
【００２３】
【発明の効果】
本願発明の採便用便受けシートは、木材パルプ等の天然系繊維にマーセル化パルプを含有させることにより、紙の密度を０．７ｇ／ｃｍ３以下としつつ、さらにサイズ剤を湿式抄紙により内添することにより、試料（便）採取に必要な浮力ならびに耐水性と、試料採取後の水分散性とを同時に達成し得たものであり、従来の各種二次加工を施した同種製品より製造コストの低い、安価な製品を提供し得る効果がある。